(57)【要約】【課題】観察の条件に応じて互いに異なる外観の像を視認させることのできるとともに、抗菌性を備えた表示体を提供する。【解決手段】表示体は、基準面を有する支持部１１と、基準面においてサブ波長周期を有した二次元格子状に並ぶ複数の周期要素１１Ｔであって、基準面から突出する凸部、もしくは、基準面から窪む凹部のいずれかである周期要素１１Ｔとを備える誘電体である周期構造体を備える。さらに、表示体は、基準面のうち周期要素１１Ｔを囲む領域と周期要素１１Ｔの表面とを含む面である周期構造体の表面に位置し、周期構造体の表面形状に追従する形状を有した金属層２３，４２を備える。金属層は、抗菌性を有する金属微粒子を含み、抗菌性金属は雑菌の細胞膜との反応もしくはその触媒作用により発生する副生成物によって、その抗菌性及び殺菌性が発現される。【選択図】図３
2019113688.tif 000002
【特許請求の範囲】
【請求項１】
基準面を有する支持部と、前記基準面においてサブ波長周期を有した二次元格子状に並ぶ複数の周期要素であって、前記基準面から突出する凸部、もしくは、前記基準面から窪む凹部のいずれかである前記周期要素とを備える誘電体である周期構造体と、
前記基準面のうち前記周期要素を囲む領域と前記周期要素の表面とを含む面である前記周期構造体の表面に位置し、前記周期構造体の表面形状に追従する形状を有した金属層とを備え、
前記金属層に抗菌性を有する金属微粒子を含む、
表示体。
【請求項２】
１０ｎｍ以上２００ｎｍ以下の厚さを有した第１格子層と、
１０ｎｍ以上２００ｎｍ以下の厚さを有した第２格子層と、
前記第１格子層および前記第２格子層よりも厚い中間格子層であって、厚さ方向に前記第１格子層と前記第２格子層とに挟まれた前記中間格子層と、を前記基準面上に含み、
前記第１格子層は、正方配列と六方配列とのいずれか一方である島状配列に並ぶ複数の第１誘電体層と、各第１誘電体層を囲う網目状を有した第１金属層と、を備え、
前記中間格子層は、正方配列と六方配列とのいずれか一方である島状配列に並ぶ複数の第１中間誘電体層と、各第１中間誘電体層を囲う網目状を有し、かつ、前記第１中間誘電体層よりも低い誘電率を有した第２中間誘電体層と、を備え、
前記第２格子層は、正方配列と六方配列とのいずれか一方である島状配列に並ぶ複数の第２金属層と、各第２金属層を囲う網目状を有した第２誘電体層と、を備え、
前記周期要素は前記凸部であって、前記第１誘電体層と前記第１中間誘電体層とが前記周期要素を構成し、前記第１金属層と前記第２金属層とが前記金属層に含まれ、
前記第１格子層における前記第１金属層の体積比率が、前記第２格子層における前記第２金属層の体積比率よりも大きく、かつ、前記第２格子層における前記第２金属層の体積比率が、前記中間格子層における金属材料の体積比率よりも大きく、
前記第１誘電体層の構造周期に対する前記第１誘電体層の幅の比、および、前記第２金属層の構造周期に対する前記第２金属層の幅の比が、０．２５以上０．７５以下である
請求項１に記載の表示体。
【請求項３】
前記第１金属層、および、前記第２金属層は、可視領域の光に対する複素誘電率の実部が負の値を有する
請求項２に記載の表示体。
【請求項４】
前記第１金属層を構成する材料と、前記第２金属層を構成する材料とは等しく、前記材料は、金、銀、銅のうち少なくとも一つである、
請求項２または３に記載の表示体。
【請求項５】
前記第１誘電体層と前記第１中間誘電体層とが一体の構造体であり、
前記凸部の形状は、前記支持部の表面から突き出る錐体状である
請求項２〜４のいずれか一項に記載の表示体。
【請求項６】
前記金属層が前記凸部の表面形状に追従するように形成されている、
請求項５に記載の表示体。
【請求項７】
前記第１誘電体層と前記第１中間誘電体層とが一体の構造体であり、
前記第１格子層の厚さは、１００ｎｍ以下であり、
前記第２格子層の厚さは、１００ｎｍ以下であり、
前記中間格子層の厚さは、１５０ｎｍ以下である
請求項２〜６のいずれか一項に記載の表示体。
【請求項８】
前記周期要素は前記凸部であり、
前記金属層の厚さは、１０ｎｍ以上であり、かつ、前記凸部の高さよりも小さい
請求項２〜７のいずれか一項に記載の表示体。
【発明の詳細な説明】
【技術分野】
【０００１】
本発明は、反射あるいは透過する光によって像を表示する表示体に関する。
【背景技術】
【０００２】
表示体は、回折格子や多層膜による光の干渉等を利用することにより、印刷物とは異なる視覚的な効果を、表示体が示す像に付加する（例えば、特許文献１参照）。表示体は、例えば、パスポートや免許証等の認証書類や、商品券や小切手等の有価証券類のように、偽造が困難であることを求められる物品に備えられることにより、物品の偽造の困難性を高める。また、表示体は、身の回りの物品に備えられることにより、物品の意匠性を高める。
【先行技術文献】
【特許文献】
【０００３】
【特許文献１】特許第５１２４２７２号明細書
【発明の概要】
【発明が解決しようとする課題】
【０００４】
偽造の困難性や意匠性をより高めるためには、１つの表示体が、観察の条件に応じて互いに異なる外観の像を形成可能であることが好ましい。例えば、表示体の表面の観察と裏面の観察とで、互いに異なる色彩の像が視認される表示体や、表示体の一方の面に対する反射光の観察と透過光の観察とで、互いに異なる色彩の像が視認される表示体が望まれている。また、表示体は、不特定多数の人が直接指で触れるような身の回りの物品に備えられることが多いため、細菌の増殖を抑えるような対策が施されていることが望ましい。
【０００５】
本発明は、観察の条件に応じて互いに異なる外観の像を視認させることができるとともに、細菌の増殖を抑えることができる表示体を提供することを目的とする。
【課題を解決するための手段】
【０００６】
上記課題を解決する表示体は、基準面を有する支持部と、前記基準面においてサブ波長周期を有した二次元格子状に並ぶ複数の周期要素であって、前記基準面から突出する凸部、もしくは、前記基準面から窪む凹部のいずれかである前記周期要素とを備える誘電体である周期構造体と、前記基準面のうち前記周期要素を囲む領域と前記周期要素の表面とを含む面である前記周期構造体の表面に位置し、前記周期構造体の表面形状に追従する形状を有した金属層とを備え、前記金属層に抗菌性を有する金属微粒子を含む。
【０００７】
上記構成によれば、表示体が、金属と誘電体とからなるサブ波長周期の格子構造を有する層を備えるため、表示体の外側から表示体の表面および裏面の一方の面に対して光が照射されると、上記格子構造を有する層にてプラズモン共鳴が生じる。プラズモン共鳴にて消費される波長域の光は、上記一方の面からは射出されず、プラズモン共鳴の作用を受けた特定の波長域の光が、表示体を透過して表示体の表面および裏面の他方の面から射出される。したがって、一方の面に対する反射観察と他方の面に対する透過観察とで互いに異なる色彩の像が視認され、また、一方の面に対する反射観察と透過観察とで互いに異なる色彩の像が視認される。また、例えば表示体に人の手が触れると、細菌が付着する場合があるが、金属層に抗菌性を有する金属微粒子を含むため、前記金属微粒子から金属イオンが生成され、前記細菌などの細胞内に取り込まれ、細胞内の酵素の阻害を引き起こし、細菌を死滅させる効果が得られる。すなわち、上記構成によれば、観察の条件に応じて互いに異なる外観の像を視認させることができるとともに、細菌の増殖を抑えることができる。
【０００８】
上記構成において、１０ｎｍ以上２００ｎｍ以下の厚さを有した第１格子層と、１０ｎｍ以上２００ｎｍ以下の厚さを有した第２格子層と、前記第１格子層および前記第２格子層よりも厚い中間格子層であって、厚さ方向に前記第１格子層と前記第２格子層とに挟まれた前記中間格子層と、を前記基準面上に含み、前記第１格子層は、正方配列と六方配列とのいずれか一方である島状配列に並ぶ複数の第１誘電体層と、各第１誘電体層を囲う網目状を有した第１金属層と、を備え、前記中間格子層は、正方配列と六方配列とのいずれか一方である島状配列に並ぶ複数の第１中間誘電体層と、各第１中間誘電体層を囲う網目状を有し、かつ、前記第１中間誘電体層よりも低い誘電率を有した第２中間誘電体層と、を備え、前記第２格子層は、正方配列と六方配列とのいずれか一方である島状配列に並ぶ複数の第２金属層と、各第２金属層を囲う網目状を有した第２誘電体層と、を備え、前記周期要素は前記凸部であって、前記第１誘電体層と前記第１中間誘電体層とが前記周期要素を構成し、前記第１金属層と前記第２金属層とが前記金属層に含まれ、前記第１格子層における前記第１金属層の体積比率が、前記第２格子層における前記第２金属層の体積比率よりも大きく、かつ、前記第２格子層における前記第２金属層の体積比率が、前記中間格子層における金属材料の体積比率よりも大きく、前記第１誘電体層の構造周期に対する前記第１誘電体層の幅の比、および、前記第２金属層の構造周期に対する前記第２金属層の幅の比が、０．２５以上０．７５以下であってもよい。
【０００９】
上記構成によれば、第１格子層の平均化された屈折率は、第１金属層の屈折率に支配される。表示体の外側から支持部に入射した光は、こうした第１格子層と支持部との界面でフレネル反射を生じやすい。これに対して、第２格子層の平均化された屈折率は、第２誘電体層に支配される。また、中間格子層の平均化された屈折率もまた、誘電体である第２中間誘電体層に支配される。そして、表示体の外側から第２格子層に入射する光は、フレネル反射を生じ難く、第２格子層、さらには中間格子層に進入する。結果として、支持部と対向する方向から表示体を観る反射観察では、フレネル反射による像が観察されやすい一方で、第２格子層と対向する方向から表示体を観る反射観察では、フレネル反射による像が観察され難い。
【００１０】
さらに、第１格子層や第２格子層は、プラズモン共鳴を生じさせる。第１格子層は、第１格子層に入射した光の一部を、プラズモン共鳴に消費して透過する。第２格子層もまた、第２格子層に入射した光の一部をプラズモン共鳴に消費して透過する。そのため、支持部と対向する方向から表示体を観る反射観察では、フレネル反射による像が、黒色や白色以外の色彩を帯びて、より明りょうに視認される。なお、この際、第２格子層と対向する方向から表示体を観ると、第１格子層でのプラズモン共鳴と、第２格子層でのプラズモン共鳴とを経た透過光が、黒色や白色以外の色彩を帯びた像を形成する。
【００１１】
他方、表示体の外側から第２格子層に入射した光は、その一部を、第２格子層でのプラズモン共鳴や、第１格子層でのプラズモン共鳴によって消費され、第２格子層の外側へは、さらに戻り難くなる。そのため、第２格子層と対向する方向から表示体を観る反射観察では、より黒色に近い色彩を帯びた像が視認される。
【００１２】
以上の結果として、支持部と対向する方向から表示体を観る反射観察、第２格子層と対向する方向から表示体を観る反射観察、さらには、第２格子層と対向する方向から表示体を観る透過観察によって、各層の厚さ方向における支持部の位置、すなわち、表示体の表裏を判別することが可能となる。
上記構成において、前記第１金属層、および、前記第２金属層は、可視領域の光に対する複素誘電率の実部が負の値を有してもよい。
【００１３】
上記構成によれば、第１格子層でのプラズモン共鳴、および、第２格子層でのプラズモン共鳴が生じやすくなるため、上述した各観察における像の色彩を、さらに鮮明にすることが可能である。
【００１４】
上記構成において、前記第１金属層を構成する材料と、前記第２金属層を構成する材料とは等しく、前記材料は、金、銀、銅のうち少なくとも一つであってもよい。
【００１５】
上記構成によれば、金、銀、銅はいずれも表面プラズモン共鳴ならびに抗菌作用を発現する金属であるため、プラズモン共鳴現象を利用した表示体の表裏の判別と、細菌の増殖を抑制する抗菌作用を付与することが可能となる。
【００１６】
上記構成において、前記第１誘電体層と前記第１中間誘電体層とが一体の構造体であり、前記凸部の形状は、前記支持部の表面から突き出る錐体状であってもよい。また、前記金属層が前記凸部の表面形状に追従するように形成されていてもよい。
【００１７】
上記構成によれば、前記金属層は、錐体状の前記凸部の表面形状に追従するように形成されるので、前記第１金属層および前記第２金属層が一体となる。こうした構成によれば、例えば人の手が前記金属層に触れた場合に、効果的に抗菌効果を発揮することができる。また、前記第１誘電体層と前記第１中間誘電体層の形成に際して、それを形成するための凹版の離型を円滑に進めることが可能となる。
【００１８】
上記構成において、前記第１誘電体層と前記第１中間誘電体層とが一体の構造体であり、前記第１格子層の厚さは、１００ｎｍ以下であり、前記第２格子層の厚さは、１００ｎｍ以下であり、前記中間格子層の厚さは、１５０ｎｍ以下であってもよい。
【００１９】
上記構成によれば、第１格子層の厚さと、第１中間格子層の厚さとの合計が、例えば、ナノインプリントなどの凹版を適用できる程度の大きさであるため、第１誘電体層と第１中間誘電体層とを一体に成形することが可能ともなる。
【００２０】
上記構成において、前記周期要素は前記凸部であり、前記金属層の厚さは、１０ｎｍ以上であり、かつ、前記凸部の高さよりも小さくてもよい。
【００２１】
上記構成によれば、金属層の厚さが１０ｎｍ以上であるため、プラズモン共鳴が生じやすく、また、反射観察で視認される色彩が鮮明になる。また、金属層の厚さが凸部の高さよりも小さいため、表示体における光の透過率が高められ、透過観察における像が明りょうになる。
【発明の効果】
【００２２】
本発明によれば、表示体において、観察の条件に応じて互いに異なる外観の像を視認させることができるとともに、細菌の増殖を抑えることができる。
【図面の簡単な説明】
【００２３】
【図１】表示体の一実施の形態における平面構造を示す平面図。
【図２】表示体における第１表示領域の平面構造を拡大して示す拡大図。
【図３】第１表示領域の断面構造を示す図であり、図２のIII‐III線断面図。
【図４】第１表示領域の断面構造を示す図であり、図２のIV‐IV線断面図。
【図５】第２表示領域の断面構造を示す図であり、図１のV‐V線断面図。
【図６】第１表示領域の断面構造の他の例を示す断面図。
【図７】表示体の作用を表面側での反射観察、および、裏面側での透過観察によって示す作用図。
【図８】表示体の作用を裏面側での反射観察、および、表面側での透過観察によって示す作用図。
【図９】第１表示領域における断面構造の一部の構成例を拡大して示す断面図。
【図１０】第１表示領域における断面構造の一部の構成例を拡大して示す断面図。
【図１１】第１表示領域における断面構造の一部の構成例を拡大して示す断面図。
【発明を実施するための形態】
【００２４】
図１から図１１を参照して表示体の一実施の形態を説明する。なお、表示体は、物品の偽造の困難性を高める目的で用いられてもよいし、物品の意匠性を高める目的で用いられてもよいし、これらの目的を兼ねて用いられてもよい。物品の偽造の困難性を高める目的としては、表示体は、例えば、パスポートや免許証等の認証書類、商品券や小切手等の有価証券類、クレジットカードやキャッシュカード等のカード類、紙幣等に貼り付けられる。また、物品の意匠性を高める目的としては、表示体は、例えば、身に着けられる装飾品や、使用者に携帯される物品、家具や家電等のように据え置かれる物品、壁や扉等の構造物等に取り付けられる。
【００２５】
図１が示すように、表示体の有する表面１０Ｓは、第１表示領域１０Ａと、第２表示領域１０Ｂとに区画される。第１表示領域１０Ａの備える断面構造と、第２表示領域１０Ｂの備える断面構造とは、相互に異なる。第１表示領域１０Ａは、表面１０Ｓにおいて、文字、図形、記号、模様、絵などを描く領域であり、図１では、例えば、星形の図形を描く領域である。
【００２６】
［表示体の構造］
まず、第１表示領域１０Ａの構成について以下に説明する。
図２が示すように、第１表示領域１０Ａは、表示体の表面１０Ｓと対向する方向から見て、複数の孤立領域Ａ２と、各孤立領域Ａ２を囲む単一の周辺領域Ａ３とを含む。図２では、孤立領域Ａ２を説明する便宜上、各孤立領域Ａ２にドットを付して示す。
【００２７】
各孤立領域Ａ２は、表面１０Ｓに沿って正方配列に並ぶ。正方配列は、一辺が構造周期ＰＴを有する正方形ＬＴの各頂点に孤立領域Ａ２が位置する配列である。なお、各孤立領域Ａ２は、六方配列に並ぶことも可能である。すなわち、孤立領域Ａ２は、正方配列と六方配列とのいずれか一方である島状配列に並ぶ。なお、六方配列は、正三角形の各頂点に孤立領域Ａ２が位置する配列である。
【００２８】
図３が示すように、表示体は、可視領域の光を透過する透明な支持部１１を備える。可視領域の光が有する波長は、４００ｎｍ以上８００ｎｍ以下である。支持部１１は、第１表示領域１０Ａと第２表示領域１０Ｂとに共通する。支持部１１の有する断面構造は、単層構造であってもよいし、多層構造であってもよい。
【００２９】
支持部１１を構成する材料は、誘電体であり、例えば、光硬化性樹脂などの樹脂や、石英などの無機材料である。物品に表示体を貼り付けることに要する可撓性を得やすいこと、支持部１１に付加できる光学的な特性の自由度が高いことなどの観点において、支持部１１を構成する材料は、樹脂であることが好ましい。支持部１１の屈折率は、空気層よりも高く、例えば１．２以上１．７以下である。
【００３０】
第１表示領域１０Ａは、支持部１１に近い層から順に、第１格子層２１と、中間格子層３１と、第２格子層４１とを備える。中間格子層３１は、第１格子層２１と第２格子層４１とに挟まれている。なお、支持部１１において第１格子層２１の位置する面が、支持部１１の表面であり、支持部１１に対して第１格子層２１の位置する側が、構造体における表面側である。反対に、第１格子層２１に対して支持部１１の位置する側が、構造体における裏面側である。
【００３１】
［第１格子層２１］
支持部１１の表面には、第１格子層２１が位置する。第１格子層２１は、複数の第１誘電体層２２と、単一の第１金属層２３とを備える。各第１誘電体層２２は、表示体の表面１０Ｓと対向する方向から見て、孤立領域Ａ２に位置する。単一の第１金属層２３は、表面１０Ｓと対向する方向から見て、周辺領域Ａ３に位置する。複数の第１誘電体層２２は、表面１０Ｓに沿って、正方配列と六方配列とのいずれか一方である島状配列に並ぶ。
【００３２】
各第１誘電体層２２は、支持部１１の表面から突き出た構造体である。各第１誘電体層２２は、例えば、支持部１１と一体である。あるいは、各第１誘電体層２２は、例えば、支持部１１の表面との間に境界を有し、支持部１１とは別体である。
【００３３】
第１金属層２３は、表面１０Ｓと対向する方向から見て、各第１誘電体層２２を１つずつ囲う網目状を有する。第１格子層２１において、単一の第１金属層２３は、自由電子が行きわたる光学的な海成分であり、各第１誘電体層２２は、海成分のなかに分布する島成分である。
【００３４】
表面１０Ｓと対向する方向から見て、第１誘電体層２２の位置する周期は、相互に隣り合う第１誘電体層２２の最短幅ＷＰと、第１誘電体層２２の幅ＷＴとの合計であり、上記構造周期ＰＴである。構造周期ＰＴは、可視領域の波長以下であるサブ波長周期である。
【００３５】
構造周期ＰＴに対する第１誘電体層２２の幅ＷＴの比は、０．２５以上０．７５以下である。第１格子層２１の加工の精度が得られること、第１格子層２１においてプラズモン共鳴が生じやすいことなどの観点において、構造周期ＰＴに対する第１誘電体層２２の幅ＷＴの比は、好ましくは、０．４０以上０．６０以下である。
【００３６】
第１格子層２１の厚さは、１０ｎｍ以上２００ｎｍ以下であることが好ましい。第１格子層２１の加工の精度が得られること、第１格子層２１においてプラズモン共鳴が生じやすいこと、各観察による像の色彩が鮮明となることなどの観点において、第１格子層２１の厚さは、１０ｎｍ以上１００ｎｍ以下であることが好ましい。
【００３７】
［中間格子層３１］
第１格子層２１の上には、中間格子層３１が位置する。中間格子層３１の厚さは、第１格子層２１の厚さよりも厚い。中間格子層３１の加工の精度が得られる観点において、中間格子層３１の厚さは、１５０ｎｍ以下であることが好ましい。
【００３８】
中間格子層３１は、複数の第１中間誘電体層３２と、単一の第２中間誘電体層３３とを備える。各第１中間誘電体層３２は、表面１０Ｓと対向する方向から見て、孤立領域Ａ２に位置する。単一の第２中間誘電体層３３は、表面１０Ｓと対向する方向から見て、周辺領域Ａ３に位置する。複数の第１中間誘電体層３２は、表面１０Ｓに沿って、正方配列と六方配列とのいずれか一方である島状配列に並ぶ。
【００３９】
各第１中間誘電体層３２は、第１誘電体層２２から突き出た構造体である。各第１中間誘電体層３２は、例えば、第１誘電体層２２と一体である。あるいは、各第１中間誘電体層３２は、例えば、第１誘電体層２２との間に境界を有し、第１誘電体層２２とは別体である。表面１０Ｓと対向する方向から見て、第１中間誘電体層３２の位置する周期は、第１誘電体層２２と同じく、最短幅ＷＰと幅ＷＴとの合計であり、上記構造周期ＰＴである。構造周期ＰＴに対する第１中間誘電体層３２の幅ＷＴの比は、０．２５以上０．７５以下である。また、構造周期ＰＴに対する第１中間誘電体層３２の幅ＷＴの比は、好ましくは、０．４０以上０．６０以下である。
【００４０】
第２中間誘電体層３３は、表面１０Ｓと対向する方向から見て、各第１中間誘電体層３２を１つずつ囲う網目状を有する。中間格子層３１において、単一の第２中間誘電体層３３は、構造的および光学的に海成分であり、各第１中間誘電体層３２は、構造的および光学的に島成分である。第２中間誘電体層３３は、空気層、あるいは、樹脂層であり、第１中間誘電体層３２よりも低い誘電率を有する。
【００４１】
［第２格子層４１］
中間格子層３１の上には、第２格子層４１が位置する。第２格子層４１の厚さは、１０ｎｍ以上２００ｎｍ以下であることが好ましく、また、第２格子層４１の厚さは、中間格子層３１の厚さよりも薄い。第２格子層４１の加工の精度が得られること、第２格子層４１においてプラズモン共鳴が生じやすいこと、各観察による像の色彩が鮮明になることなどの観点において、第２格子層４１の厚さは、１０ｎｍ以上１００ｎｍ以下であることが好ましい。
【００４２】
第２格子層４１は、複数の第２金属層４２と、単一の第２誘電体層４３とを備える。各第２金属層４２の位置は、表面１０Ｓと対向する方向から見て、孤立領域Ａ２を含む。単一の第２誘電体層４３の位置は、表面１０Ｓと対向する方向から見て、周辺領域Ａ３に含まれる。複数の第２金属層４２は、表面１０Ｓに沿って、正方配列と六方配列とのいずれか一方である島状配列に並ぶ。
【００４３】
各第２金属層４２は、第１中間誘電体層３２の頂面に重なる構造体である。各第２金属層４２は、第１中間誘電体層３２との間に境界を有し、第１中間誘電体層３２とは別体である。表面１０Ｓと対向する方向から見て、第２金属層４２の位置する周期は、第１誘電体層２２と同じく、最短幅ＷＰと幅ＷＴとの合計であり、上記構造周期ＰＴである。構造周期ＰＴに対する第２金属層４２の幅の比は、０．２５以上０．７５以下である。また、構造周期ＰＴに対する第２金属層４２の幅の比は、好ましくは、０．４０以上０．６０以下である。
【００４４】
第２誘電体層４３は、表面１０Ｓと対向する方向から見て、各第２金属層４２を１つずつ囲う網目状を有する。第２格子層４１において、単一の第２誘電体層４３は、第２金属層４２と比べて自由電子が少ない光学的な海成分であり、各第２金属層４２は、海成分のなかに分布する島成分である。第２誘電体層４３は、空気層、あるいは、樹脂層であり、第１中間誘電体層３２よりも低い誘電率を有する。
【００４５】
第１格子層２１における海成分である第１金属層２３の体積比率は、第２格子層４１における島成分である第２金属層４２の体積比率よりも大きい。また、第２格子層４１における島成分である第２金属層４２の体積比率は、中間格子層３１における金属材料の体積比率よりも大きい。
【００４６】
なお、第１誘電体層２２と第１中間誘電体層３２とから構成される構造体は、周期要素の一例であり、支持部１１の表面を基準面として、基準面から突出する凸部１１Ｔでもある。そして、支持部１１、第１誘電体層２２、および、第１中間誘電体層３２から構成される構造体は、周期構造体の一例である。また、第１金属層２３と第２金属層４２とから構成される層は、層全体としての形状が周期構造体の表面形状に追従する形状を有した金属層として捉えられる。周期構造体の表面は、基準面のうち各周期要素を囲む領域と各周期要素の表面とを含む面である。
【００４７】
図４が示すように、周辺領域Ａ３においては、支持部１１に近い層から順に、第１格子層２１の第１金属層２３と、中間格子層３１の第２中間誘電体層３３と、第２格子層４１の第２誘電体層４３とが位置する。第２中間誘電体層３３は、第１金属層２３と第２誘電体層４３とに挟まれている。
【００４８】
図５が示すように、第２表示領域１０Ｂは、支持部１１の上に、上述した第１格子層２１、中間格子層３１、および、第２格子層４１を備えていない。すなわち、第２表示領域１０Ｂは、支持部１１の備える光透過性に従って、可視領域の光を透過する。
【００４９】
なお、第２表示領域１０Ｂは、第１表示領域１０Ａとは異なる層を、支持部１１の上に備えてもよい。第２表示領域１０Ｂは、例えば、第１誘電体層２２のみを備えてもよい。また、第２表示領域１０Ｂは、例えば、第１金属層２３を構成する材料と同一の材料から構成された単一の金属層のみを備えてもよい。第２表示領域１０Ｂにおける層構成は、第２表示領域１０Ｂが表示する像への要請に応じて、適宜選択される。
【００５０】
また、上述のように、支持部１１の有する断面構造は、多層構造であってもよいし、各第１誘電体層２２は支持部１１との間に境界を有していなくてもよい。図６は、支持部１１が２つの層から構成され、これらの層のうち支持部１１の表面側の層が各第１誘電体層２２と一体である構造を示す。すなわち、支持部１１は、基材１１ａと中間層１１ｂとを備え、中間層１１ｂは、基材１１ａに対して表面側に位置する。各第１誘電体層２２は、中間層１１ｂから突き出ており、各第１誘電体層２２と中間層１１ｂとは一体である。
【００５１】
［表示体の光学的な構成］
次に、表示体が備える光学的な構成を説明する。
ここでは、表示体の表面１０Ｓ、および、表示体の裏面１０Ｔが、それぞれ空気層と接し、第２中間誘電体層３３と第２誘電体層４３との各々が、空気層である構成、あるいは、空気層に近い屈折率を有した樹脂層である構成を例として説明する。
図７が示すように、支持部１１の屈折率は、誘電体に支配された大きさであって、空気層の屈折率よりも大きい。
【００５２】
第１誘電体層２２の屈折率は、空気層の屈折率よりも高く、第１金属層２３の屈折率は、空気層の屈折率よりも低い。第１格子層２１の屈折率は、これら第１金属層２３の屈折率と、第１誘電体層２２の屈折率とによって、平均化された大きさに近似される。構造周期ＰＴに対する第１誘電体層２２の幅ＷＴの比は、０．２５以上０．７５以下であるため、第１格子層２１の屈折率は、結局のところ、海成分である第１金属層２３に支配された大きさであり、空気層の屈折率よりも十分に低い。
【００５３】
第１中間誘電体層３２の屈折率は、空気層の屈折率よりも高く、第２中間誘電体層３３の屈折率は、空気層の屈折率と等しい、もしくは、空気層の屈折率よりも高い。中間格子層３１の屈折率は、これら第２中間誘電体層３３の屈折率と、第１中間誘電体層３２の屈折率とによって、平均化された大きさに近似される。構造周期ＰＴに対する第１中間誘電体層３２の幅ＷＴの比は、０．２５以上０．７５以下であるため、中間格子層３１の屈折率は、結局のところ、海成分である第２中間誘電体層３３に支配された大きさであり、空気層の屈折率よりも高く、かつ、空気層の屈折率に近い値である。
【００５４】
第２金属層４２の屈折率は、空気層の屈折率よりも低く、第２誘電体層４３の屈折率は、空気層の屈折率と等しい、もしくは、空気層の屈折率よりも高い。第２格子層４１の屈折率は、これら第２誘電体層４３の屈折率と、第２金属層４２の屈折率とによって、平均化された大きさに近似される。構造周期ＰＴに対する第２金属層４２の幅ＷＴの比は、０．２５以上０．７５以下であるため、第２格子層４１の屈折率は、結局のところ、海成分である第２誘電体層４３に支配された大きさであり、空気層の屈折率よりも低く、かつ、空気層に近い値である。
【００５５】
［表面反射観察、裏面透過観察］
ここで、表示体の外側から第２格子層４１に入射する白色の光Ｌ１は、空気層から第２格子層４１に入り、第２格子層４１から中間格子層３１に入る。第２格子層４１に入射する光Ｌ１は、空気層に近い屈折率を有した第２格子層４１に空気層から入るため、空気層と第２格子層４１との界面においては、フレネル反射を生じ難い。また、中間格子層３１に入射する光は、空気層に近い屈折率を有した第２格子層４１から、空気層に近い屈折率を有した中間格子層３１に入るため、ここでも、第２格子層４１と中間格子層３１との界面においては、フレネル反射を生じ難い。
【００５６】
一方で、第２金属層４２の構造周期ＰＴが、可視領域の波長以下のサブ波長周期であるため、第２格子層４１ではプラズモン共鳴が生じる。プラズモン共鳴は、第２格子層４１に入射した光の一部と電子の集団的な振動とが結合する現象である。第２格子層４１に入射した光Ｌ１の一部は、第２格子層４１でのプラズモン共鳴によって表面プラズモンに変換され、表面プラズモンは第２格子層４１を透過する。第２格子層４１を透過した表面プラズモンは、光に再変換されて出射される。プラズモン共鳴に起因して第２格子層４１が出射する光ＥＰ２の波長領域は、第２金属層４２の構造周期ＰＴを含む格子構造および材料に依存した特定の波長領域である。結果として、第２格子層４１は、第２格子層４１に入射した光の波長領域の一部の光を、中間格子層３１へ透過する。
【００５７】
また、第１誘電体層２２の構造周期ＰＴも、可視領域の波長以下のサブ波長周期であるため、第１格子層２１でもプラズモン共鳴が生じる。すなわち、第１格子層２１に入射する光の一部もまた、第１格子層２１でのプラズモン共鳴によって表面プラズモンに変換され、表面プラズモンは第１格子層２１を透過し、光に再変換されて出射される。プラズモン共鳴に起因して第１格子層２１が出射する光ＥＰ１の波長領域は、第１誘電体層２２の構造周期ＰＴを含む格子構造および材料に依存した特定の波長領域である。結果として、第１格子層２１は、第１格子層２１に入射した光の波長領域の一部の光を、支持部１１へ透過する。
【００５８】
以上により、表示体の外側から第２格子層４１へ光Ｌ１を入射させて、表示体の表面側から表面１０Ｓを観察する表面反射観察によれば、上記各界面でのフレネル反射を生じ難いこと、上記各格子層でのプラズモン共鳴を生じること、これらが相まって、黒色、もしくは、黒色に近い色彩が、第１表示領域１０Ａで視認される。
【００５９】
他方、表示体の外側から第２格子層４１へ光Ｌ１を入射させて、表示体の裏面側から裏面１０Ｔを観察する裏面透過観察によれば、上記各格子層でのプラズモン共鳴を経て透過した有色の光ＬＰ１が、すなわち、白色および黒色以外の光が、第１表示領域１０Ａで視認される。なお、上記表面反射観察や裏面透過観察の結果は、表面１０Ｓに向けた外光の光量が、裏面１０Ｔに向けた外光の光量よりも高い場合においても、同様の傾向を示す。
【００６０】
［裏面反射観察、表面透過観察］
図８が示すように、表示体の外側から支持部１１に入射する白色の光Ｌ１は、空気層から支持部１１に入り、支持部１１から第１格子層２１に入る。支持部１１に入射した光Ｌ１は、空気層よりも高い屈折率を有した支持部１１から、空気層よりも低い屈折率を有した第１格子層２１に入るため、支持部１１と第１格子層２１との界面では、フレネル反射を生じやすい。なお、支持部１１の屈折率と、第１格子層２１の屈折率との差は、第１格子層２１と中間格子層３１との間の屈折率差よりも大きく、また、中間格子層３１と第２格子層４１との間の屈折率差よりも大きい。
【００６１】
一方で、支持部１１と第１格子層２１との界面を透過した光の一部は、第１格子層２１でのプラズモン共鳴に供される。ここでも、プラズモン共鳴に起因して第１格子層２１が出射する光ＥＰ１の波長領域は、第１金属層２３の構造周期ＰＴを含む格子構造および材料に依存した特定の波長領域である。この波長領域の光は、支持部１１と第１格子層２１との界面では反射されずに、プラズモン共鳴によって消費される。結果として、支持部１１に入射した光の波長領域の一部の光は、支持部１１と第１格子層２１との界面で反射され、第１格子層２１は、第１格子層２１に入射した光の波長領域の一部の光を、中間格子層３１へ透過する。
【００６２】
また、中間格子層３１を透過して第２格子層４１に入射した光の一部も、第２格子層４１でのプラズモン共鳴に供される。ここでも、プラズモン共鳴に起因して第２格子層４１が出射する光ＥＰ２の波長領域は、第２誘電体層４３の構造周期ＰＴを含む格子構造および材料に依存した特定の波長領域である。結果として、第２格子層４１は、第２格子層４１に入射した光の波長領域の一部の光を、空気層へ透過する。
【００６３】
以上により、表示体の外側から支持部１１へ光Ｌ１を入射させて、表示体の裏面側から裏面１０Ｔを観察する裏面反射観察によれば、上記界面でのフレネル反射による有色の光ＬＲが、すなわち、白色および黒色以外の光ＬＲが、第１表示領域１０Ａで視認される。なお、こうした支持部１１と第１格子層２１との界面で生じるフレネル反射は、上述した表面反射観察において、より黒色に近い色彩を、第１表示領域１０Ａで視認させる。
【００６４】
他方、表示体の外側から支持部１１へ光Ｌ１を入射させて、表示体の表面側から表面１０Ｓを観察する表面透過観察では、上記フレネル反射と、上記各格子層でのプラズモン共鳴とを経た有色の光ＬＰ２が、第１表示領域１０Ａで視認される。なお、上記表面透過観察や裏面反射観察の結果は、裏面１０Ｔに向けた外光の光量が、表面１０Ｓに向けた外光の光量よりも高い場合においても、同様の傾向を示す。
【００６５】
［表示体の抗菌作用］
表示体は、金属層（第１金属層２３、第２金属層４２、後述する中間金属層３４）に抗菌性を有する金属微粒子を含むことにより抗菌作用を備える。次に、表示体が備える抗菌作用について説明する。
一般に抗菌作用を伴う金属材料として金、銀、銅、チタン、亜鉛、タングステン、ガリウム、ストロンチウム、ジルコニウム、コバルト、カドミウム、水銀、クロム等が知られている。しかしながら、表面プラズモン共鳴を発現すること、表示体として人の手に触れることなどを考慮した場合、金、銀、銅を用いることが好ましい。特に、銀は無機系抗菌剤の主剤として用いられており、効果や安全性の面から銀を用いることがより好ましい。
【００６６】
銀は、古くからその高い抗菌性が知られており、極微量で強い殺菌性を発現することが確認されている。抗菌のメカニズム自体は、未だ不確定であるが、銀イオンがタンパク質、具体的にはシステイン部のようなアミノ残基のチオール基を強く架橋的に結合し、その結果、酵素阻害反応によって菌が死滅するとされている。銀イオンの殺菌力は、銅イオンや塩素の約１０倍も大きく、人体に対する影響も心配ないと考えられている。また、銀がナノ粒子となると、バルクに比べ表面積が顕著に増大する分、銀イオンの溶出が容易となり、より少量で抗菌効果が発現しやすくなる。
【００６７】
金属層の抗菌性を有する金属微粒子には、抗菌性金属単体、他の表面プラズモン共鳴を発現する金属に抗菌性を示す金属微粒子を担持させたもの、またはこれらの混合物を用いることができる。抗菌性を有する金属微粒子の含有量や担持量は、抗菌性が発揮されるのであれば特に限定されない。特に銀ナノ粒子を用いる場合には、その高い抗菌作用のために、銀は微量であってもよい。例えば、銀の量は、抗菌性を高めるために、銀が含まれた金属層１ｇあたり０．０１μｇ以上であることが好ましく、０．１μｇ以上であることがより好ましい。
【００６８】
金属層に、抗菌性を有する金属微粒子を含ませる方法は、特に限定はなく、公知の方法を採用できる。例えば、真空蒸着、スパッタ等により他の金属層の表面に抗菌性金属の薄膜を形成する、あるいは、他の金属と同時に成膜して抗菌性金属を担持させる方法等が挙げられる。同時に成膜する場合、成膜レートを制御することで、抗菌性を有する金属微粒子の含有量や担持量を必要最小限にすることが可能である。
【００６９】
詳細は後述するが、図１０に示すように、前記金属層は、表示体の凸部の表面形状に追従するように形成されるので、人の手が触れる際には、必ず前記金属層に触れることになり、抗菌作用が効果的に発揮される。
【００７０】
［表示体の製造方法］
次に、表示体を製造する方法の一例を説明する。
まず、支持部１１の表面に、第１誘電体層２２と第１中間誘電体層３２とを形成する。第１誘電体層２２と第１中間誘電体層３２とは、支持部１１の表面から突き出た突部として一体に形成される。突部を形成する方法は、例えば、光、あるいは、荷電粒子線を用いたフォトリソグラフィー法や、ナノインプリント法、あるいは、プラズマエッチング法などを採用できる。特に、樹脂からなる支持部１１の表面に突部を形成する方法として、例えばナノインプリント法を活用できる。また、硬い材質の基材などを加工することにより突部を形成する場合には、光、あるいは、荷電粒子線を用いたフォトリソグラフィー法とプラズマエッチング法を組み合わせた方法を用いればよい。
【００７１】
例えば、図６に示したように基材１１ａと中間層１１ｂとから構成される支持部１１を有する表示体を製造する場合、まず、基材１１ａとして、ポリエチレンテレフタラートシートを用い、基材１１ａの表面に、紫外線硬化性樹脂を塗工する。次いで、紫外線硬化性樹脂からなる塗工膜の表面に、凹版である合成石英モールドの表面を押し当て、これらに紫外線を照射する。続いて、硬化した紫外線硬化性樹脂から合成石英モールドを離型する。これによって、基材１１ａの表面の樹脂に凹版の有する凹凸が転写され、第１誘電体層２２と第１中間誘電体層３２とからなる突部および中間層１１ｂが形成される。なお、紫外線硬化性樹脂は、熱硬化性樹脂に変更することも可能であり、紫外線の照射は、加熱に変更することも可能である。また、紫外線硬化性樹脂は、熱可塑性樹脂に変更することも可能であり、紫外線の照射は、加熱および冷却に変更することも可能である。
【００７２】
次いで、突部を備える支持部１１の表面に、第１金属層２３、および、第２金属層４２を形成する。第１金属層２３、および、第２金属層４２を形成する方法は、例えば、真空蒸着法、スパッタリング法である。これによって、第１金属層２３の頂面によって区画される第１格子層２１が形成され、第２金属層４２の頂面によって区画される第２格子層４１が形成され、これら第１格子層２１と第２格子層４１とに挟まれた中間格子層３１が形成される。
【００７３】
［第１表示領域の構成例］
図９が示すように、第１金属層２３の厚さＴ２が厚いほど、第１格子層２１と支持部１１との界面では、フレネル反射による光の強度が大きく、裏面反射観察での像の明度が高まる。構造周期ＰＴに対する第１誘電体層２２の幅ＷＴの比が小さいほど、これもまた、裏面反射観察での像の明度が高まる。
【００７４】
また、第１金属層２３の厚さＴ２が厚いほど、裏面１０Ｔから表面１０Ｓへ透過する光の強度が小さく、表面反射観察での色彩が、より黒色に近づく。構造周期ＰＴに対する第１誘電体層２２の幅ＷＴの比が小さいほど、これもまた、表面反射観察での色彩が、より黒色に近づく。
【００７５】
そして、第１金属層２３の厚さＴ２が１０ｎｍ以上であり、かつ、構造周期ＰＴに対する第１誘電体層２２の幅ＷＴの比が０．７５以下であれば、表示体の表裏を判断するための上記観察において、それの精度が十分に得られる。
【００７６】
他方、第１金属層２３の厚さＴ２が薄いほど、また、第２金属層４２の厚さＴ４が薄いほど、表面透過観察や裏面透過観察では、これらを透過する光の強度が大きい。構造周期ＰＴに対する第１誘電体層２２の幅ＷＴの比が大きいほど、これもまた、表示体を透過する光の強度が大きい。
【００７７】
そして、第１金属層２３の厚さＴ２や、第２金属層４２の厚さＴ４が、２００ｎｍ以下であり、かつ、構造周期ＰＴに対する第１誘電体層２２の幅ＷＴの比が０．２５以上であれば、表面透過観察で視認される像や、裏面透過観察で視認される像が、それを視認できる程度に明りょうとなる。
【００７８】
第１誘電体層２２の厚さＴ２と、第１中間誘電体層３２の厚さＴ３との合計は、第１誘電体層２２の幅ＷＴと、最短幅ＷＰとの合計である構造周期ＰＴよりも小さいことが好ましい。また、第１誘電体層２２の厚さＴ２と第１中間誘電体層３２の厚さＴ３との合計は、構造周期ＰＴの半分よりも小さいことが、より好ましい。
【００７９】
こうした構成であれば、第１誘電体層２２と第１中間誘電体層３２とが一体である樹脂構造体において、その構造体の形状の精度を高めることが可能であり、また、第１誘電体層２２と第１中間誘電体層３２とからなる凸部１１Ｔが支持部１１の表面で倒れることが抑えられる。
【００８０】
可視領域の波長における複素誘電率の実部が負の値である金属材料は、それを用いた第１格子層２１や第２格子層４１において、プラズモン共鳴を生じやすい。そこで、第１金属層２３を構成する材料は、上記複素誘電率の実部が負の値の材料であることが好ましい。第２金属層４２を構成する材料もまた、上記複素誘電率の実部が負の値の材料であることが好ましい。
これら第１金属層２３や第２金属層４２を構成する材料は、例えば、アルミニウム、銀、金、銅、インジウム、タンタルなどである。
【００８１】
なお、上記製造方法において説明したように、第１金属層２３と第２金属層４２とは、第１誘電体層２２と第１中間誘電体層３２とが形成された支持部１１に対する金属層の成膜によって、単一の工程で形成することができる。
【００８２】
図１０が示すように、第１誘電体層２２と第１中間誘電体層３２とを一体の構造体として構成してもよい。この一体の構造体の形状は、基材１１の表面から突き出る錐体状の凸部に具体化できる。基材１１の表面と錐体状の凸部とには、第１金属層２３と、第２金属層４２と、錐体状の凸部の胴部外周面に設けられた中間金属層３４とを、表面形状に追従するように（すなわち、支持部１１および錐体状の凸部の表面を覆うように）形成することができる。第１金属層２３と、第２金属層４２と、中間金属層３４とは一体に形成してもよい。こうした構成によれば、例えば人の手が表示体に触れる時に前記金属層に触れやすいため、効果的に抗菌効果を発揮することができる。また、前記第１誘電体層と前記第１中間誘電体層の形成に際して、それを形成するための凹版の離型を円滑に進めることが可能となる。
【００８３】
［保護層］
図１１が示すように、表示体は、前記金属層の前記周期構造体と接する面とは反対側の面を覆うように保護層をさらに備える。この際、保護層と第２金属層４２との界面におけるフレネル反射の強度、および、それに伴う表示体での波長の選択性が、保護層の屈折率によって変わる。そこで、保護層を構成する材料は、表示体に選択させる波長領域に基づき、適宜選択される。なお、保護層４５は、第２誘電体層４３、および、第２中間誘電体層３３と一体の構造体に具体化できる。この際は、保護層４５は、低屈折率の樹脂層であることが好ましい。低屈折率の樹脂層は、第１誘電体層２２の屈折率や第１中間誘電体層３２の屈折率よりも大気層の屈折率に近い屈折率を有する。
【００８４】
また、人が素手で表示体を触る用途に表示体が用いられる場合、表示体の表面を構成する保護層４５がフッ素を含む樹脂から構成されることが好ましい。こうした構成によれば、表示体の表面に皮脂などの汚れが付着することが抑えられる。さらに、保護層４５に抗菌性を有する金属微粒子を含ませてもよい。こうした構成によれば、表示体の表面に付着した細菌を死滅させ増殖を抑えられる。
【００８５】
以上、上記実施形態によれば、以下に列挙する効果が得られる。
（１）表面反射観察と裏面反射観察とにおいて別々の色彩を有した像を第１表示領域１０Ａで視認させられるため、表示体の表裏を判別することが可能となる。また、表示体の貼り付けられた物品に対して、それの真贋の判定を容易なものとすることや、表示体の貼り付けられた物品の意匠性を高めることが可能ともなる。
【００８６】
（２）表面反射観察と裏面透過観察とにおいても別々の色彩を有した像を第１表示領域１０Ａで視認させられるため、表裏の判断結果に対する精度を高めることが可能となる。また、裏面反射観察と表面透過観察とにおいても別々の色彩を有した像を第１表示領域１０Ａで視認させられるため、表裏の判断結果に対する精度を高めることが可能となる。
【００８７】
（３）構造周期ＰＴの大きさが、可視領域の波長以下であるサブ波長周期であり、可視領域の光の一次回折光の形成を抑える大きさである。そのため、裏面反射観察、表面透過観察、裏面透過観察による像に、虹色が含まれることを抑えて、各観察による像の色彩を、より鮮明にすることが可能ともなる。
【００８８】
（４）第１格子層２１の厚さＴ２と、中間格子層３１の厚さＴ３との合計が、ナノインプリントなどの凹版を適用できる程度の大きさであるため、第１誘電体層２２と第１中間誘電体層３２とを一体に成形することが可能ともなる。
【００８９】
（５）表面反射観察と、裏面反射観察と、表面もしくは裏面での透過観察との各々において、第１表示領域１０Ａの色彩を固有のものとすることができる。それゆえに、表示体が付された物品に対して、それの真贋の判定における精度を高めることが可能ともなる。
【００９０】
（６）表面反射観察と、裏面反射観察と、表面もしくは裏面での透過観察との各々において、第１表示領域１０Ａの色彩を固有のものとすることができる。それゆえに、表示体による表示の形態を、より複雑なものとすること、また、表示体の有する意匠性を高めることが可能ともなる。
【００９１】
（７）表示体の表面を構成する金属層に抗菌性を有する金属微粒子が含まれているため、例えば人の手が触れた際等に、表示体に付着した細菌を死滅させ、細菌の増殖を抑えることができる。それゆえに、表示体が付された物品に対して、抗菌作用を付与することが可能となる。
【００９２】
［実施例］
上述した表示体およびその製造方法について、具体的な実施例を用いて説明する。
まず、光ナノインプリント法で用いる凹版であるモールドを用意した。具体的には、合成石英基板の表面に、クロム（Ｃｒ）からなる膜をスパッタリングによって１０ｎｍの厚さに成膜し、電子線リソグラフィによって電子線レジストパターンをＣｒ膜上に形成した。使用したレジストはポジ型であり、膜厚は１５０ｎｍとした。形成したパターンは、一辺が１ｃｍである正方形形状の領域内に、一辺が１６０ｎｍである正方形を、構造周期ＰＴが３２０ｎｍの六方配列に配置したパターンであり、電子線を描画した領域は上記正方形の内側領域である。
【００９３】
次に、塩素と酸素との混合ガスに高周波を印加して発生させたプラズマにより、レジストから露出した領域のＣｒ膜をエッチングした。続いて、六弗化エタンガスに高周波を印加して発生させたプラズマにより、レジストおよびＣｒ膜から露出した領域の合成石英基板をエッチングした。前記プラズマエッチングの条件を調整したことで、石英の凹形状は錐体状の形状となった。エッチングした合成石英基板の深さは１００ｎｍであった。残存したレジストおよびＣｒ膜を除去し、凹凸構造が形成されたモールドを得た。モールドの表面には、離型剤としてオプツールＨＤ−１１００（ダイキン工業製）を塗布した。
【００９４】
次に、上記モールドのパターンが形成された面である表面に紫外線硬化性樹脂を塗工した。そして、片面に易接着処理が施されたポリエチレンテレフタラートフィルムを用い、このフィルムの易接着処理が施された面でモールドの表面を覆った。さらに、モールドにおけるパターンの形成された領域の全体に紫外線硬化性樹脂が広がるように、ローラーを用いて紫外線硬化性樹脂を延ばし、紫外線を照射して紫外線硬化性樹脂を硬化した後、モールドからポリエチレンテレフタラートフィルムを剥離した。これにより、六方配列に並ぶ凸部のパターンが紫外線硬化性樹脂の表面に形成され、この紫外線硬化性樹脂からなる層とポリエチレンテレフタラートフィルムである基材との積層体である周期構造体を得た。硬化後の紫外線硬化性樹脂の屈折率は１．５２であった。
【００９５】
次に、上記周期構造体の表面に真空蒸着法を用いて銀（Ａｇ）からなる膜を２０ｎｍの厚さに成膜することにより、金属層を形成した。これにより、実施例の表示体を得た。基材に対して金属層の位置する側が表示体の表面側であり、金属層に対して基材の位置する側が表示体の裏面側である。
【００９６】
実施例の表示体に対し白色の光を照射して観察したところ、凸部のパターンが形成されている領域においては、表面反射観察によって黒色に近い青色が観察され、裏面反射観察によって紫色が観察され、表面透過観察および裏面透過観察によって橙色が観察された。また、凸部のパターンが形成されていない領域では、銀からなる金属層からの反射光として、金属光沢を有する色が観察された。
【００９７】
次に、実施例の表示体に対し、日本薬局方に記載される無菌試験法に準じ、細菌否定試験及び真菌否定試験を行った結果、表示体からの菌の発育は認められなかった。よって、表示体に十分な抗菌作用が備わっていることが確認できた。
【産業上の利用可能性】
【００９８】
本発明は、偽造が困難であることを求められる物品に備えられることにより、物品の偽造の困難性を高めたり、身の回りの物品に備えられることにより、物品の意匠性を高めたりすることが可能な表示体に用いることができる。
【符号の説明】
【００９９】
Ａ２…孤立領域、Ａ３…周辺領域、Ｌ１，ＥＰ１，ＥＰ２，ＬＲ，ＬＰ１，ＬＰ２…光
、ＬＴ…正方形、ＰＴ…構造周期、Ｔ２，Ｔ３，Ｔ４…厚さ、ＷＴ…幅、ＷＰ…最短幅、１０Ａ…第１表示領域、１０Ｂ…第２表示領域、１０Ｓ…表面
、１０Ｔ…裏面、１１…支持部、１１ａ…基材、１１ｂ…中間層、１１Ｔ…凸部、１１Ｈ
…凹部、２１…第１格子層、２２…第１誘電体層、２３…第１金属層、３１…中間格子層
、３２…第１中間誘電体層、３３…第２中間誘電体層、３４…中間金属層、４１ …第２格子層、４２…第２金属層、４３，４４…第２誘電体層、４５…保護層
【図１】
2019113688.tif 000003
【図２】
2019113688.tif 000004
【図３】
2019113688.tif 000005
【図４】
2019113688.tif 000006
【図５】
2019113688.tif 000007
【図６】
2019113688.tif 000008
【図７】
2019113688.tif 000009
【図８】
2019113688.tif 000010
【図９】
2019113688.tif 000011
【図１０】
2019113688.tif 000012
【図１１】
2019113688.tif 000013